(57)【要約】  本発明の課題は、優れた実装信頼性、冷熱衝撃性を有する硬化性組成物、およびその硬化性組成物により封止、被覆された半導体装置を提供することにある。（Ａ）ＳｉＨ基と反応性を有する炭素−炭素二重結合を１分子中に少なくとも２個含有する有機化合物、（Ｂ）１分子中に少なくとも２個のＳｉＨ基を含有する化合物、（Ｃ）ヒドロシリル化触媒、（Ｄ）アクリル系樹脂で被覆されたゴム粒子を必須成分として含有する硬化性組成物とする。【特許請求の範囲】
【請求項１】
（Ａ）ＳｉＨ基と反応性を有する炭素−炭素二重結合を１分子中に少なくとも２個含有する有機化合物、（Ｂ）１分子中に少なくとも２個のＳｉＨ基を含有する化合物、（Ｃ）ヒドロシリル化触媒及び（Ｄ）アクリル系樹脂で被覆されたゴム粒子を必須成分として含有することを特徴とする硬化性組成物。
【請求項２】
前記ゴム粒子がシリコーン系ゴム粒子、アクリル系ゴム粒子、ブタジエン系ゴム粒子若しくはフッ素系ゴム粒子のいずれか、又はこれらを二以上組み合わせたものであることを特徴とする請求項１に記載の硬化性組成物。
【請求項３】
前記ゴム粒子が、シリコーンゴム粒子であることを特徴とする請求項１または２に記載の硬化性組成物。
【請求項４】
前記アクリル系樹脂が、架橋成分を有することを特徴とする請求項１〜３のいずれか一項に記載の硬化性組成物。
【請求項５】
前記のゴム粒子とアクリル系樹脂の比が、重量比で、（ゴム粒子）／（アクリル系樹脂）＝７５／２５〜４０／６０であることを特徴とする請求項１〜４のいずれか一項に記載の硬化性組成物。
【請求項６】
前記（Ａ）成分が、下記一般式（Ｉ）
【化１】
2006057218.tif 000040
（式中Ｒ1は炭素数１〜５０の一価の有機基を表し、それぞれのＲ1は異なっていても同一であってもよい。）で表される有機化合物を含むことを特徴とする請求項１〜５のいずれか一項に記載の硬化性組成物。
【請求項７】
請求項１〜６のいずれか一項に記載の硬化性組成物を用いて封止、被覆された半導体装置。
【発明の詳細な説明】
【技術分野】
【０００１】
優れた実装信頼性、冷熱衝撃性を有する硬化性組成物、およびその硬化性組成物により封止およびあるいは被覆された半導体装置に関する技術である。
【背景技術】
【０００２】
近年、ＩＣ等半導体素子の信頼性確保のためのモールディング部材としてはフェノール、エポキシ樹脂等の熱硬化性樹脂が汎用的に用いられている。これらを用いたモールド分野における問題点として、基材・パッケージとの熱膨張係数差が大きいことによる樹脂クラック、ワイア断線、基材の反り、剥離等がしばしば指摘される。このような問題点を解決する方法として、液状・固形低弾性成分を熱硬化性樹脂中に分散させる手法が広く知られている（特許文献１，２参照）。
【特許文献１】特開平１１−９７５７８号公報
【特許文献２】特開２００１−４０１８５号公報
【発明の開示】
【発明が解決しようとする課題】
【０００３】
特許文献１、２に記載の方法では、基材とパッケージとの熱膨張係数差を十分小さくすることができず、樹脂クラック、ワイア断線、基材の反り、剥離等を防ぐことができない。本発明の目的は、基材とパッケージとの熱膨張係数差を十分小さくすることが可能な硬化性組成物、およびそれを用いた高い実装信頼性を有する半導体装置を提供することにある。本発明が解決しようとする課題は、実装信頼性に劣っている硬化性組成物の実装信頼性を高めること、およびその硬化性組成物により封止あるいは被覆された半導体装置の実装信頼性を高めることである。
【課題を解決するための手段】
【０００４】
このような課題を解決するために本発明者らが鋭意研究を行った結果、（Ａ）ＳｉＨ基と反応性を有する炭素−炭素二重結合を１分子中に少なくとも２個含有する有機化合物、（Ｂ）１分子中に少なくとも２個のＳｉＨ基を含有する化合物、（Ｃ）ヒドロシリル化触媒、（Ｄ）アクリル系樹脂で被覆されたゴム粒子を必須成分として含有することを特徴とする硬化性組成物、とすることにより上記課題を解決できることを見出し、本発明に至った。【０００５】
すなわち、本発明は、
（Ａ）ＳｉＨ基と反応性を有する炭素−炭素二重結合を１分子中に少なくとも２個含有する有機化合物、（Ｂ）１分子中に少なくとも２個のＳｉＨ基を含有する化合物、（Ｃ）ヒドロシリル化触媒、（Ｄ）アクリル系樹脂で被覆されたゴム粒子を必須成分として含有することを特徴とする硬化性組成物である。【０００６】
好ましい実施形態としては、前記ゴム粒子が、シリコーン系ゴム粒子、アクリル系ゴム粒子、ブタジエン系ゴム粒子、フッ素系ゴム粒子のいずれか、又はこれらを二以上組み合わせたものであることを特徴とする硬化性組成物が挙げられる。【０００７】
好ましい実施形態としては、前記ゴム粒子がシリコーンゴム粒子であることを特徴とする硬化性組成物が挙げられる。【０００８】
アクリル系樹脂が架橋成分を有することを特徴とする硬化性組成物であり、好ましい実施形態としては、前記のゴム粒子とアクリル系樹脂の比が、重量比で、（ゴム粒子）／（アクリル系樹脂）＝７５／２５〜４０／６０であることを特徴とする硬化性組成物が挙げられる。【０００９】
好ましい実施形態としては、前記（Ａ）成分が、下記一般式（Ｉ）【００１０】
【化２】
2006057218.tif 000002
【００１１】
（式中Ｒ1は炭素数１〜５０の一価の有機基を表し、それぞれのＲ1は異なっていても同一であってもよい。）で表される有機化合物を含むことを特徴とする硬化性組成物が挙げられる。【００１２】
また、別の実施形態として、上記硬化性組成物を用いて封止、被覆された半導体装置が挙げられる。
【発明の効果】
【００１３】
本発明の硬化性組成物を用いて半導体装置を被覆した場合、従来に比べて、モールド樹脂部に生じる応力を小さくすることが可能である。このため、この硬化性組成物を用いて被覆された半導体装置は、高い実装信頼性および冷熱衝撃性を有し工業的に有用である。
【発明を実施するための最良の形態】
【００１４】
（（Ａ）成分）
まず、本発明の（Ａ）成分について説明する。【００１５】
（Ａ）成分は、ＳｉＨ基と反応性を有する炭素−炭素二重結合を１分子中に少なくとも２個含有する有機化合物であれば特に限定されない。有機化合物としては、ポリシロキサン−有機ブロックコポリマーや、ポリシロキサン−有機グラフトコポリマーのようなシロキサン単位（Ｓｉ−Ｏ−Ｓｉ）を含むものではなく、構成元素としてＣ、Ｈ、Ｎ、Ｏ、Ｓ、ハロゲンのみを含むものであることが好ましい。シロキサン単位を含むものは、耐ガス透過性が不十分となることがあり、また、組成物が半導体装置に十分密着しない場合があるためである。【００１６】
ＳｉＨ基と反応性を有する炭素−炭素二重結合の結合位置は特に限定されず、分子内のいずれに存在してもよい。【００１７】
（Ａ）成分の有機化合物は、有機重合体系の化合物と有機単量体系化合物に分類できる。【００１８】
有機重合体系化合物としては、例えば、ポリエーテル系、ポリエステル系、ポリアリレート系、ポリカーボネート系、飽和炭化水素系、不飽和炭化水素系、ポリアクリル酸エステル系、ポリアミド系、フェノール−ホルムアルデヒド系（フェノール樹脂系）、ポリイミド系の化合物を用いることができる。【００１９】
また有機単量体系化合物としては、例えば、フェノール系、ビスフェノール系、ベンゼン、ナフタレン等の芳香族炭化水素系：直鎖系、脂環系等の脂肪族炭化水素系：複素環系の化合物およびこれらの混合物等が挙げられる。【００２０】
（Ａ）成分のＳｉＨ基と反応性を有する炭素−炭素二重結合としては特に限定されないが、下記一般式（ＩＩ）【００２１】
【化３】
2006057218.tif 000003
【００２２】
（式中Ｒ2は水素原子あるいはメチル基を表す。）で示される基が、反応性の点から好適である。また、原料の入手の容易さからは、【００２３】
【化４】
2006057218.tif 000004
【００２４】
示される基が特に好ましい。【００２５】
（Ａ）成分のＳｉＨ基と反応性を有する炭素−炭素二重結合としては、下記一般式（ＩＩＩ）で表される部分構造を環内に有する脂環式の基が、硬化物の耐熱性を高くすることが可能であるという点から好適である。【００２６】
【化５】
2006057218.tif 000005
【００２７】
（式中Ｒ3は水素原子あるいはメチル基を表す。）また、原料の入手の容易さからは、下記式で表される部分構造を環内に有する脂環式の基が好適である。【００２８】
【化６】
2006057218.tif 000006
【００２９】
ＳｉＨ基と反応性を有する炭素−炭素二重結合は（Ａ）成分の骨格部分に直接結合していてもよく、２価以上の置換基を介して共有結合していても良い。２価以上の置換基としては炭素数０〜１０の置換基であれば特に限定されないが、構成元素としてＣ、Ｈ、Ｎ、Ｏ、Ｓ、およびハロゲンのみを含むものが好ましい。これらの置換基の例としては、【００３０】
【化７】
2006057218.tif 000007
【００３１】
【化８】
2006057218.tif 000008
【００３２】
が挙げられる。また、これらの２価以上の置換基の２つ以上が共有結合によりつながって１つの２価以上の置換基を構成していてもよい。【００３３】
以上のような骨格部分に共有結合する基の例としては、ビニル基、アリル基、メタリル基、アクリル基、メタクリル基、２−ヒドロキシ−３−（アリルオキシ）プロピル基、２−アリルフェニル基、３−アリルフェニル基、４−アリルフェニル基、２−（アリルオキシ）フェニル基、３−（アリルオキシ）フェニル基、４−（アリルオキシ）フェニル基、２−（アリルオキシ）エチル基、２、２−ビス（アリルオキシメチル）ブチル基、３−アリルオキシ−２、２−ビス（アリルオキシメチル）プロピル基、【００３４】
【化９】
2006057218.tif 000009
【００３５】
が挙げられる。【００３６】
（Ａ）成分の具体的な例としては、ジアリルフタレート、トリアリルトリメリテート、ジエチレングリコールビスアリルカーボネート、トリメチロールプロパンジアリルエーテル、ペンタエリスリトールトリアリルエーテル、１，１，２，２−テトラアリロキシエタン、ジアリリデンペンタエリスリット、トリアリルシアヌレート、トリアリルイソシアヌレート、１，２，４−トリビニルシクロヘキサン、ジビニルベンゼン類（純度５０〜１００％のもの、好ましくは純度８０〜１００％のもの）、ジビニルビフェニル、１，３−ジイソプロペニルベンゼン、１，４−ジイソプロペニルベンゼン、およびそれらのオリゴマー、１，２−ポリブタジエン（１、２比率１０〜１００％のもの、好ましくは１、２比率５０〜１００％のもの）、ノボラックフェノールのアリルエーテル、アリル化ポリフェニレンオキサイド、【００３７】
【化１０】
2006057218.tif 000010
【００３８】
【化１１】
2006057218.tif 000011
【００３９】
の他、従来公知のエポキシ樹脂のグルシジル基の一部あるいは全部をアリル基に置き換えたもの等が挙げられる。【００４０】
（Ａ）成分としては、上記のように骨格部分とアルケニル基とに分けて表現しがたい、低分子量化合物も用いることができる。これらの低分子量化合物の具体例としては、ブタジエン、イソプレン、オクタジエン、デカジエン等の脂肪族鎖状ポリエン化合物系、シクロペンタジエン、シクロヘキサジエン、シクロオクタジエン、ジシクロペンタジエン、トリシクロペンタジエン、ノルボルナジエン等の脂肪族環状ポリエン化合物系、ビニルシクロペンテン、ビニルシクロヘキセン等の置換脂肪族環状オレフィン化合物系等が挙げられる。【００４１】
（Ａ）成分としては、耐熱性をより向上し得るという観点からは、ＳｉＨ基と反応性を有する炭素−炭素二重結合を（Ａ）成分１ｇあたり０．００１ｍｏｌ以上含有するものが好ましく、１ｇあたり０．００５ｍｏｌ以上含有するものがより好ましく、０．００８ｍｏｌ以上含有するものがさらに好ましい。【００４２】
（Ａ）成分のＳｉＨ基と反応性を有する炭素−炭素二重結合の数は、平均して１分子当たり少なくとも２個あればよいが、力学強度をより向上したい場合には２を越えることが好ましく、３個以上であることがより好ましい。（Ａ）成分のＳｉＨ基と反応性を有する炭素−炭素二重結合の数が１分子内当たり１個以下の場合は、（Ｂ）成分と反応してもグラフト構造となるのみで架橋構造とならない。【００４３】
（Ａ）成分としては反応性が良好であるという観点からは、１分子中にビニル基を１個以上含有していることが好ましく、１分子中にビニル基を２個以上含有していることがより好ましい。また貯蔵安定性が良好となりやすいという観点からは、１分子中にビニル基を６個以下含有していることが好ましく、１分子中にビニル基を４個以下含有していることがより好ましい。【００４４】
（Ａ）成分としては、力学的耐熱性が高いという観点および原料液の糸引き性が少なく成形性、取扱い性、塗布性が良好であるという観点からは、分子量が９００未満のものが好ましく、７００未満のものがより好ましく、５００未満のものがさらに好ましい。【００４５】
（Ａ）成分としては、他の成分との均一な混合、および良好な作業性を得るためには、粘度としては２３℃において１０００ポイズ未満のものが好ましく、３００ポイズ未満のものがより好ましく、３０ポイズ未満のものがさらに好ましい。粘度はＥ型粘度計によって測定することができる。【００４６】
（Ａ）成分としては、着色特に黄変の抑制の観点からはフェノール性水酸基および／あるいはフェノール性水酸基の誘導体を有する化合物の含有量が少ないものが好ましく、フェノール性水酸基および／あるいはフェノール性水酸基の誘導体を有する化合物を含まないものが好ましい。本発明におけるフェノール性水酸基とはベンゼン環、ナフタレン環、アントラセン環等に例示される芳香族炭化水素核に直接結合した水酸基を示し、フェノール性水酸基の誘導体とは上述のフェノール性水酸基の水素原子をメチル基、エチル基等のアルキル基、ビニル基、アリル基等のアルケニル基、アセトキシ基等のアシル基等により置換された基を示す。【００４７】
得られる硬化物の着色が少なく、耐光性が高いという観点からは、（Ａ）成分としてはビニルシクロヘキセン、ジシクロペンタジエン、トリアリルイソシアヌレート、２，２−ビス（４−ヒドロキシシクロヘキシル）プロパンのジアリルエーテル、１，２，４−トリビニルシクロヘキサンが好ましく、トリアリルイソシアヌレート、２，２−ビス（４−ヒドロキシシクロヘキシル）プロパンのジアリルエーテル、１，２，４−トリビニルシクロヘキサンが特に好ましい。【００４８】
（Ａ）成分としては、その他の反応性基を有していてもよい。この場合の反応性基としては、エポキシ基、アミノ基、ラジカル重合性不飽和基、カルボキシル基、イソシアネート基、ヒドロキシル基、アルコキシシリル基等が挙げられる。これらの官能基を有している場合には得られる硬化性組成物の接着性が高くなりやすく、得られる硬化物の強度が高くなりやすい。接着性がより高くなりうるという点からは、これらの官能基のうちエポキシ基が好ましい。また、得られる硬化物の耐熱性が高くなりやすいという点においては、反応性基を平均して１分子中に１個以上有していることが好ましい。【００４９】
特に（Ａ）成分としては耐熱性・耐光性が高いという観点から下記一般式（Ｉ）で表されるトリアリルイソシアヌレート及びその誘導体が特に好ましい。【００５０】
【化１２】
2006057218.tif 000012
【００５１】
（式中Ｒ1は炭素数１〜５０の一価の有機基を表し、それぞれのＲ1は異なっていても同一であってもよい。）で表される化合物が好ましい。【００５２】
上記一般式（Ｉ）のＲ1としては、得られる硬化物の耐熱性がより高くなりうるという観点からは、炭素数１〜２０の一価の有機基であることが好ましく、炭素数１〜１０の一価の有機基であることがより好ましく、炭素数１〜４の一価の有機基であることがさらに好ましい。これらの好ましいＲ1の例としては、メチル基、エチル基、プロピル基、ブチル基、フェニル基、ベンジル基、フェネチル基、ビニル基、アリル基、グリシジル基、【００５３】
【化１３】
2006057218.tif 000013
【００５４】
等が挙げられる。【００５５】
上記一般式（Ｉ）のＲ1としては、得られる硬化物の各種材料との接着性が良好になりうるという観点からは、３つのＲ1のうち少なくとも１つがエポキシ基を一つ以上含む炭素数１〜５０の一価の有機基であることが好ましく、【００５６】
【化１４】
2006057218.tif 000014
【００５７】
で表されるエポキシ基を１個以上含む炭素数１〜５０の一価の有機基であることがより好ましい。これらの好ましいＲ1の例としては、グリシジル基、【００５８】
【化１５】
2006057218.tif 000015
【００５９】
等が挙げられる。【００６０】
上記一般式（Ｉ）のＲ1としては、得られる硬化物の化学的な熱安定性が良好になりうるという観点からは、２個以下の酸素原子を含みかつ構成元素としてＣ、Ｈ、Ｏのみを含む炭素数１〜５０の一価の有機基であることが好ましく、炭素数１〜５０の一価の炭化水素基であることがより好ましい。これらの好ましいＲ1の例としては、メチル基、エチル基、プロピル基、ブチル基、フェニル基、ベンジル基、フェネチル基、ビニル基、アリル基、グリシジル基、【００６１】
【化１６】
2006057218.tif 000016
【００６２】
等が挙げられる。【００６３】
上記一般式（Ｉ）のＲ1としては、反応性が良好になるという観点からは、３つのＲ1のうち少なくとも１つが【００６４】
【化１７】
2006057218.tif 000017
【００６５】
で表される基を１個以上含む炭素数１〜５０の一価の有機基であることが好ましく、下記一般式（ＩＶ）【００６６】
【化１８】
2006057218.tif 000018
【００６７】
（式中Ｒ4は水素原子あるいはメチル基を表す。）で表される基を１個以上含む炭素数１〜５０の一価の有機基であることがより好ましく、３つのＲ1のうち少なくとも２つが下記一般式（Ｖ）【００６８】
【化１９】
2006057218.tif 000019
【００６９】
（式中Ｒ5は直接結合あるいは炭素数１〜４８の二価の有機基を表し、Ｒ6は水素原子あるいはメチル基を表す。）で表される有機化合物（複数のＲ5およびＲ6はそれぞれ異なっていても同一であってもよい。）であることがさらに好ましい。【００７０】
上記一般式（Ｖ）のＲ5は、直接結合あるいは炭素数１〜４８の二価の有機基であるが、得られる硬化物の耐熱性がより高くなりうるという観点からは、直接結合あるいは炭素数１〜２０の二価の有機基であることが好ましく、直接結合あるいは炭素数１〜１０の二価の有機基であることがより好ましく、直接結合あるいは炭素数１〜４の二価の有機基であることがさらに好ましい。これらの好ましいＲ5の例としては、【００７１】
【化２０】
2006057218.tif 000020
【００７２】
等が挙げられる。【００７３】
上記一般式（Ｖ）のＲ5としては、得られる硬化物の化学的な熱安定性が良好になりうるという観点からは、直接結合あるいは２つ以下の酸素原子を含みかつ構成元素としてＣ、Ｈ、Ｏのみを含む炭素数１〜４８の二価の有機基であることが好ましく、直接結合あるいは炭素数１〜４８の二価の炭化水素基であることがより好ましい。これらの好ましいＲ5の例としては、【００７４】
【化２１】
2006057218.tif 000021
【００７５】
が挙げられる。【００７６】
上記一般式（Ｖ）のＲ6は、水素原子あるいはメチル基であるが、反応性が良好であるという観点からは、水素原子が好ましい。【００７７】
ただし、上記のような一般式（Ｉ）で表される有機化合物の好ましい例においても、ＳｉＨ基と反応性を有する炭素−炭素二重結合を１分子中に少なくとも２個含有することは必要である。耐熱性がより向上し得るという観点からは、ＳｉＨ基と反応性を有する炭素−炭素二重結合を１分子中に３個以上含有する有機化合物であることがより好ましい。【００７８】
以上のような一般式（Ｉ）で表される有機化合物の好ましい具体例としては、トリアリルイソシアヌレート、【００７９】
【化２２】
2006057218.tif 000022
【００８０】
等が挙げられる。【００８１】
硬化物の接着性向上のためには、（Ａ）成分としてはジアリルモノグリシジルイソシアヌレートが好ましい。【００８２】
硬化物の接着性向上と耐光性を両立させるためには、トリアリルイソシアヌレートとジアリルモノグリシジルイソシアヌレートの混合物であることが好ましい。該混合物はイソシアヌル環骨格を有するため、耐熱性の点からも有効である。混合比は任意に設定出来るが、上記目的達成のためにはトリアリルイソシアヌレート／アリルモノグリシジルイソシアヌレート(モル比)＝９／１〜１／９が好ましく、８／２〜２／８がさらに好ましく、７／３〜３／７が特に好ましい。
（Ａ）成分は、単独又は２種以上のものを混合して用いることが可能である。
（（Ｂ）成分）
次に、（Ｂ）成分について説明する。【００８３】
本発明の（Ｂ）成分は、１分子中に少なくとも２個のＳｉＨ基を含有する化合物である。【００８４】
（Ｂ）成分については、１分子中に少なくとも２個のＳｉＨ基を含有する化合物であれば特に制限がなく、例えば、国際公開第９６／１５１９４号パンフレットに記載される化合物で、１分子中に少なくとも２個のＳｉＨ基を有するもの等が使用できる。【００８５】
これらのうち、入手性の面からは、１分子中に少なくとも２個のＳｉＨ基を有する鎖状及び／又は環状オルガノポリシロキサンが好ましく、（Ａ）成分との相溶性が良いという観点からは、さらに、下記一般式（ＶＩ）【００８６】
【化２３】
2006057218.tif 000023
【００８７】
（式中、Ｒ7は炭素数１〜６の有機基を表し、ｎは３〜１０の数を表す。）で表される、１分子中に少なくとも２個のＳｉＨ基を有する環状オルガノポリシロキサンが好ましい。【００８８】
一般式（ＶＩ）で表される化合物中の置換基Ｒ7は、Ｃ、Ｈ、Ｏから構成されるものであることが好ましく、炭化水素基であることがより好ましく、メチル基であることがさらに好ましい。【００８９】
一般式（ＶＩ）で表される化合物としては、入手容易性の観点からは、１，３，５，７−テトラメチルシクロテトラシロキサンであることが好ましい。【００９０】
（Ｂ）成分の分子量は特に制約はなく、任意のものが使用できるが、硬化性組成物の流動性をより制御しやすいという観点からは低分子量のものが好ましく用いられる。この場合、好ましい分子量の下限は５０であり、好ましい分子量の上限は１００，０００、より好ましくは１０，０００、さらに好ましくは１，０００である。
（Ｂ）成分は、単独又は２種以上のものを混合して用いることが可能である。【００９１】
（Ａ）成分と良好な相溶性を有するという観点、および（Ｂ）成分の揮発性が低くなり、得られる組成物からのアウトガスの問題が生じ難いという観点からは、（Ｂ）成分は、ＳｉＨ基と反応性を有する炭素−炭素二重結合を１分子中に１個以上含有する有機化合物（α）と、１分子中に少なくとも２個のＳｉＨ基を有する鎖状及び／又は環状のポリオルガノシロキサン（β）を、ヒドロシリル化反応して得ることができる化合物であることが好ましい。
（（α）成分）
（α）成分としては、上記の（Ａ）成分である、ＳｉＨ基と反応性を有する炭素−炭素二重結合を１分子中に少なくとも２個含有する有機化合物と同じもの（α１）も用いることができる。（α１）成分を用いると、得られる硬化物の架橋密度が高くなり、力学強度が高い硬化物となりやすい。【００９２】
その他、ＳｉＨ基と反応性を有する、炭素−炭素二重結合を１分子中に１個含有する有機化合物（α２）も用いることができる。（α２）成分を用いると、得られる硬化物が低弾性となりやすい。
（（α２）成分）
（α２）成分としては、ＳｉＨ基と反応性を有する炭素−炭素二重結合を１分子中に１個含有する有機化合物であれば特に限定されないが、（Ｂ）成分と（Ａ）成分との相溶性がよくなるという点においては、化合物としてはポリシロキサン−有機ブロックコポリマーやポリシロキサン−有機グラフトコポリマーのようなシロキサン単位（Ｓｉ−Ｏ−Ｓｉ）を含むものではなく、構成元素としてＣ、Ｈ、Ｎ、Ｏ、Ｓ、およびハロゲンのみを含むものであることが好ましい。【００９３】
（α２）成分のＳｉＨ基と反応性を有する炭素−炭素二重結合の結合位置は特に限定されず、分子内のいずれに存在してもよい。【００９４】
（α２）成分の化合物は、重合体系の化合物と単量体系化合物に分類できる。【００９５】
重合体系化合物としては例えば、ポリシロキサン系、ポリエーテル系、ポリエステル系、ポリアリレート系、ポリカーボネート系、飽和炭化水素系、不飽和炭化水素系、ポリアクリル酸エステル系、ポリアミド系、フェノール−ホルムアルデヒド系（フェノール樹脂系）、ポリイミド系の化合物を用いることができる。【００９６】
また単量体系化合物としては、例えば、フェノール系、ビスフェノール系、ベンゼン、ナフタレン等の芳香族炭化水素系：直鎖系、脂環系等の脂肪族炭化水素系：複素環系の化合物、シリコン系の化合物およびこれらの混合物等が挙げられる。【００９７】
（α２）成分のＳｉＨ基と反応性を有する炭素−炭素二重結合としては、特に限定されないが、下記一般式（ＩＩ）【００９８】
【化２４】
2006057218.tif 000024
【００９９】
（式中Ｒ2は水素原子あるいはメチル基を表す。）で示される基が、反応性の点から好適である。また、原料の入手の容易さからは、【０１００】
【化２５】
2006057218.tif 000025
【０１０１】
示される基が特に好ましい。【０１０２】
（α２）成分のＳｉＨ基と反応性を有する炭素−炭素二重結合としては、下記一般式（ＩＩＩ）で表される部分構造を環内に有する脂環式の基が、耐熱性が高い硬化物を得やすいという点から好適である。【０１０３】
【化２６】
2006057218.tif 000026
【０１０４】
（式中Ｒ3は水素原子あるいはメチル基を表す。）また、原料の入手の容易さからは、下記式で表される部分構造を環内に有する脂環式の基が好適である。【０１０５】
【化２７】
2006057218.tif 000027
【０１０６】
ＳｉＨ基と反応性を有する炭素−炭素二重結合は、（α２）成分の骨格部分に直接結合していてもよく、２価以上の置換基を介して共有結合していても良い。２価以上の置換基としては炭素数０〜１０の置換基であれば特に限定されないが、（Ｂ）成分と（Ａ）成分の相溶性が良好になりやすいという点においては、構成元素としてＣ、Ｈ、Ｎ、Ｏ、Ｓ、およびハロゲンのみを含むものが好ましい。これらの置換基の例としては、【０１０７】
【化２８】
2006057218.tif 000028
【０１０８】
【化２９】
2006057218.tif 000029
【０１０９】
が挙げられる。また、これらの２価以上の置換基の２つ以上が共有結合によりつながって、１つの２価以上の置換基を構成していてもよい。【０１１０】
以上のような骨格部分に共有結合する基の例としては、ビニル基、アリル基、メタリル基、アクリル基、メタクリル基、２−ヒドロキシ−３−（アリルオキシ）プロピル基、２−アリルフェニル基、３−アリルフェニル基、４−アリルフェニル基、２−（アリルオキシ）フェニル基、３−（アリルオキシ）フェニル基、４−（アリルオキシ）フェニル基、２−（アリルオキシ）エチル基、２、２−ビス（アリルオキシメチル）ブチル基、３−アリルオキシ−２、２−ビス（アリルオキシメチル）プロピル基、【０１１１】
【化３０】
2006057218.tif 000030
【０１１２】
が挙げられる。【０１１３】
（α２）成分の具体的な例としては、プロペン、１−ブテン、１−ペンテン、１−ヘキセン、１−ヘプテン、１−オクテン、１−ノネン、１−デセン、１−ドデセン、１−ウンデセン、リニアレン（出光石油化学（株）製）、４，４−ジメチル−１−ペンテン、２−メチル−１−ヘキセン、２，３，３−トリメチル−１−ブテン、２，４，４−トリメチル−１−ペンテン等のような鎖状脂肪族炭化水素系化合物類、シクロヘキセン、メチルシクロヘキセン、メチレンシクロヘキサン、ノルボルニレン、エチリデンシクロヘキサン、ビニルシクロヘキサン、カンフェン、カレン、αピネン、βピネン等のような環状脂肪族炭化水素系化合物類、スチレン、αメチルスチレン、インデン、フェニルアセチレン、４−エチニルトルエン、アリルベンゼン、４−フェニル−１−ブテン等のような芳香族炭化水素系化合物、アルキルアリルエーテル、アリルフェニルエーテル等のアリルエーテル類、グリセリンモノアリルエーテル、エチレングリコールモノアリルエーテル、４−ビニル−１，３−ジオキソラン−２−オン等の脂肪族系化合物類、１，２−ジメトキシ−４−アリ
ルベンゼン、ｏ−アリルフェノール等の芳香族系化合物類、モノアリルジベンジルイソシアヌレート、モノアリルジグリシジルイソシアヌレート等の置換イソシアヌレート類、ビニルトリメチルシラン、ビニルトリメトキシシラン、ビニルトリフェニルシラン等のシリコン化合物等が挙げられる。さらに、片末端アリル化ポリエチレンオキサイド、片末端アリル化ポリプロピレンオキサイド等のポリエーテル系樹脂、片末端アリル化ポリイソブチレン等の炭化水素系樹脂、片末端アリル化ポリブチルアクリレート、片末端アリル化ポリメチルメタクリレート等のアクリル系樹脂、等の片末端にビニル基を有するポリマーあるいはオリゴマー類等も挙げることができる。【０１１４】
構造は線状でも枝分かれ状でもよく、分子量は特に制約はなく種々のものを用いることができる。分子量分布も特に制限ないが、混合物の粘度が低くなり成形性が良好となりやすいという点においては、分子量分布が３以下であることが好ましく、２以下であることがより好ましく、１．５以下であることがさらに好ましい。【０１１５】
（α２）成分にガラス転移温度が存在する場合、これについても特に限定はなく、種々のものが用いられる。得られる硬化物が強靭となりやすいという点においては、ガラス点移転温度は１００℃以下であることが好ましく、５０℃以下であることがより好ましく、０℃以下であることがさらに好ましい。好ましい樹脂の例としてはポリブチルアクリレート樹脂等が挙げられる。逆に、得られる硬化物の耐熱性が高くなるという点においては、ガラス転移温度は１００℃以上であることが好ましく、１２０℃以上であることがより好ましく、１５０℃以上であることがさらに好ましく、１７０℃以上であることが最も好ましい。（α２）成分は、所望の特性や、硬化物の強靭性や耐熱性のバランス等を考慮して、適宜決定される。なお、ガラス転移温度は、動的粘弾性測定においてｔａｎδが極大を示す温度として求めることができる。【０１１６】
（α２）成分としては、得られる硬化物の耐熱性が高くなるという点においては、炭化
水素化合物であることが好ましい。この場合、好ましい炭素数の下限は７であり、好ましい炭素数の上限は１０である。【０１１７】
（α２）成分としては、その他の反応性基を有していてもよい。この場合の反応性基としては、エポキシ基、アミノ基、ラジカル重合性不飽和基、カルボキシル基、イソシアネート基、ヒドロキシル基、アルコキシシリル基等が挙げられる。これらの官能基を有している場合には得られる硬化性組成物の接着性が高くなりやすく、得られる硬化物の強度が高くなりやすい。接着性がより高くなりうるという点からは、これらの官能基のうちエポキシ基が好ましい。また、得られる硬化物の耐熱性が高くなりやすいという点においては、反応性基を平均して１分子中に１個以上有していることが好ましい。具体的には、モノアリルジグリシジルイソシアヌレート、アリルグリシジルエーテル、アリロキシエチルメタクリレート、アリロキシエチルアクリレート、ビニルトリメトキシシラン等が挙げられる。【０１１８】
上記の（α２）成分は、それぞれ単独で用いてもよいし、複数のものを組み合わせて用いてもよい。
（（β）成分）
（β）成分は、１分子中に少なくとも２個のＳｉＨ基を有する鎖状及び／又は環状のポリオルガノシロキサンである。【０１１９】
具体的には、例えば【０１２０】
【化３１】
2006057218.tif 000031
【０１２１】
【化３２】
2006057218.tif 000032
【０１２２】
が挙げられる。【０１２３】
ここで、（α）成分との相溶性が良くなりやすいという観点から、下記一般式（ＶＩ）【０１２４】
【化３３】
2006057218.tif 000033
【０１２５】
（式中、Ｒ7は炭素数１〜６の有機基を表し、ｎは３〜１０の数を表す。）で表される、１分子中に少なくとも３個のＳｉＨ基を有する環状ポリオルガノシロキサンが好ましい。【０１２６】
一般式（ＶＩ）で表される化合物中の置換基Ｒ7は、Ｃ、Ｈ、Ｏから構成されるものであることが好ましく、炭化水素基であることがより好ましく、メチル基であることがさらに好ましい。【０１２７】
入手容易性等から、１，３，５，７−テトラメチルシクロテトラシロキサンであることが好ましい。【０１２８】
上記したような各種（β）成分は、単独もしくは２種以上のものを混合して用いることが可能である。
（（α）成分と（β）成分の反応）
次に、本発明の（Ｂ）成分として、（α）成分と（β）成分をヒドロシリル化反応して得ることができる化合物を用いる場合の、（α）成分と（β）成分とのヒドロシリル化反応に関して説明する。  尚、（α）成分と（β）成分をヒドロシリル化反応すると、本発明の（Ｂ）成分を含む複数の化合物の混合物が得られることがあるが、そこから（Ｂ）成分を分離することなく混合物のまま、本発明の硬化性組成物に用いてもよい。【０１２９】
（α）成分と（β）成分をヒドロシリル化反応させる場合の（α）成分と（β）成分の混合比率は、特に限定されないが、得られる（Ｂ）成分と（Ａ）成分とのヒドロシリル化による硬化物の強度を考えた場合、（Ｂ）成分のＳｉＨ基が多い方が好ましい。このため、混合する（α）成分中のＳｉＨ基との反応性を有する炭素−炭素二重結合の総数（Ｘ）と、混合する（β）成分中のＳｉＨ基の総数（Ｙ）との比が、Ｙ／Ｘ≧２であることが好ましく、Ｙ／Ｘ≧３であることがより好ましい。また（Ｂ）成分の（Ａ）成分との相溶性がよくなりやすいという点からは、５≧Ｙ／Ｘであることが好ましく、１０≧Ｙ／Ｘであることがより好ましい。【０１３０】
（α）成分と（β）成分をヒドロシリル化反応させる場合には、適当な触媒を用いてもよい。触媒としては、例えば次のようなものを用いることができる。白金の単体、アルミナ、シリカ、カーボンブラック等の担体に固体白金を担持させたもの、塩化白金酸、塩化白金酸とアルコール、アルデヒド、ケトン等との錯体、白金−オレフィン錯体（例えば、Ｐｔ（ＣＨ2＝ＣＨ2）2（ＰＰｈ3）2、Ｐｔ（ＣＨ2＝ＣＨ2）2Ｃｌ2）、白金−ビニルシロキサン錯体（例えば、Ｐｔ（ＶｉＭｅ2ＳｉＯＳｉＭｅ2Ｖｉ）n、Ｐｔ［（ＭｅＶｉＳｉＯ）4］m）、白金−ホスフィン錯体（例えば、Ｐｔ（ＰＰｈ3）4、Ｐｔ（ＰＢｕ3）4）、白金−ホスファイト錯体（例えば、Ｐｔ［Ｐ（ＯＰｈ）3］4、Ｐｔ［Ｐ（ＯＢｕ）3］4）（式中、Ｍｅはメチル基、Ｂｕはブチル基、Ｖｉはビニル基、Ｐｈはフェニル基を表し、ｎ、ｍは、整数を示す。）、ジカルボニルジクロロ白金、カールシュテト（Ｋａｒｓｔｅｄｔ）触媒、また、アシュビー（Ａｓｈｂｙ）の米国特許第３１５９６０１号及び３１５９６６２号明細書中に記載された白金−炭化水素複合体、ならびにラモロー（Ｌａｍｏｒｅａｕｘ）の米国特許第３２２０９７２号明細書中に記載された白金アルコラート触媒が挙げられる。更に、モディック（Ｍｏｄｉｃ）の米国特許第３５１６９４６号明細書中に記載された塩化白金−オレフィン複合体も本発明において有用である。【０１３１】
また、白金化合物以外の触媒の例としては、ＲｈＣｌ（ＰＰｈ）3、ＲｈＣｌ3、ＲｈＡｌ2Ｏ3、ＲｕＣｌ3、ＩｒＣｌ3、ＦｅＣｌ3、ＡｌＣｌ3、ＰｄＣｌ2・２Ｈ2Ｏ、ＮｉＣｌ2、ＴｉＣｌ4、等が挙げられる。【０１３２】
これらの中では、触媒活性の点から、塩化白金酸、白金−オレフィン錯体、白金−ビニルシロキサン錯体等が好ましい。また、これらの触媒は単独で使用してもよく、２種以上併用してもよい。【０１３３】
触媒の添加量は特に限定されないが、十分な硬化性を有し、かつ硬化性組成物のコストを比較的低く抑えるため、（β）成分のＳｉＨ基１モルに対して１０-8〜１０-1モル添加するのが好ましく、１０-6〜１０-2モル添加するのがより好ましい。【０１３４】
また、上記触媒には助触媒を併用することが可能であり、例としてトリフェニルホスフィン等のリン系化合物、ジメチルマレエート等の１、２−ジエステル系化合物、２−ヒドロキシ−２−メチル−１−ブチン、１−エチニル−１−シクロヘキサノール等のアセチレンアルコール系化合物、単体の硫黄等の硫黄系化合物、トリエチルアミン等のアミン系化合物等が挙げられる。助触媒の添加量は特に限定されないが、ヒドロシリル化触媒１モルに対して、１０-2〜１０2モル添加するのが好ましく、１０-1〜１０モル添加するのがより好ましい。【０１３５】
反応させる場合の（α）成分、（β）成分、触媒の混合の方法としては、各種方法をとることができるが、（α）成分に触媒を混合したものを、（β）成分に混合する方法が好ましい。（α）成分、（β）成分の混合物に触媒を混合する方法だと、反応の制御が困難である。（β）成分と触媒を混合したものに（α）成分を混合する方法をとる場合は、触媒の存在下、（β）成分が混入している水分と反応性を有するため、変質することがある。【０１３６】
反応温度は特に制限はないが、この場合、３０〜２００℃が好ましく、５０〜１５０℃がより好ましい。反応温度が低いと十分に反応させるための反応時間が長くなり、反応温度が高いと実用的でない。反応は一定の温度で行ってもよいが、必要に応じて多段階あるいは連続的に温度を変化させてもよい。【０１３７】
反応時間、反応時の圧力も、特に制限はなく、必要に応じ適宜設定できる。【０１３８】
ヒドロシリル化反応の際には、溶媒を使用してもよい。使用できる溶剤はヒドロシリル化反応を阻害しない限り特に限定されるものではなく、例えば、ベンゼン、トルエン、ヘキサン、ヘプタン等の炭化水素系溶媒、テトラヒドロフラン、１,  ４−ジオキサン、１，３−ジオキソラン、ジエチルエーテル等のエーテル系溶媒、アセトン、メチルエチルケトン等のケトン系溶媒、クロロホルム、塩化メチレン、１,  ２−ジクロロエタン等のハロゲン系溶媒を好適に用いることができる。溶媒は、２種類以上の混合溶媒として用いることもできる。溶媒としては、トルエン、テトラヒドロフラン、１，３−ジオキソラン、クロロホルムが好ましい。使用する溶媒量も適宜設定できる。【０１３９】
その他、反応性を制御する目的等のために種々の添加剤を用いてもよい。【０１４０】
（α）成分と（β）成分を反応させた後に、溶媒あるいは／および未反応の（α）成分あるいは／および（β）成分を除去することもできる。これらの成分を除去することにより、（Ａ）成分との硬化の際に、上記成分の揮発によるボイド、クラックの問題が生じにくくなる。除去する方法としては、例えば、減圧脱揮の他、活性炭、ケイ酸アルミニウム、シリカゲル等による処理等が挙げられる。減圧脱揮する場合には、低温で処理することが好ましい。この場合の好ましい温度の上限は１００℃であり、より好ましくは６０℃である。これは、高温で処理すると増粘等の変質を伴いやすいためである。【０１４１】
以上のような、（α）成分と（β）成分の反応物である（Ｂ）成分の例としては、ジビニルベンゼンと１，３，５，７−テトラメチルシクロテトラシロキサンの反応物、ビスフェノールＡジアリルエーテルと１，３，５，７−テトラメチルシクロテトラシロキサンの反応物、ビニルシクロヘキセンと１，３，５，７−テトラメチルシクロテトラシロキサンの反応物、ジシクロペンタジエンと１，３，５，７−テトラメチルシクロテトラシロキサンの反応物、トリアリルイソシアヌレートと１，３，５，７−テトラメチルシクロテトラシロキサンの反応物、ジアリルモノグリシジルイソシアヌレートと１，３，５，７−テトラメチルシクロテトラシロキサンの反応物、アリルグリシジルエーテルと１，３，５，７−テトラメチルシクロテトラシロキサンの反応物、αメチルスチレンと１，３，５，７−テトラメチルシクロテトラシロキサンの反応物、モノアリルジグリシジルイソシアヌレートと１，３，５，７−テトラメチルシクロテトラシロキサンの反応物、等を挙げることができる。【０１４２】
硬化物の耐熱性・耐光性の点から、ジビニルベンゼンと１，３，５，７−テトラメチルシクロテトラシロキサンの反応物、及びトリアリルイソシアヌレートと１，３，５，７−テトラメチルシクロテトラシロキサンの反応物が好ましい。また、耐熱性・耐光性・接着性の点からは、ジアリルモノグリシジルイソシアヌレートと１，３，５，７−テトラメチルシクロテトラシロキサンの反応物、モノアリルジグリシジルイソシアヌレートと１，３，５，７−テトラメチルシクロテトラシロキサンの反応物が好ましい。【０１４３】
これらの（Ｂ）成分は、単独もしくは２種以上のものを混合して用いることが可能である。
（（Ａ）成分と（Ｂ）成分の混合比）
（Ａ）成分と（Ｂ）成分の混合比率は、硬化物に必要な強度が失われない限り、特に限定されないが、（Ｂ）成分中のＳｉＨ基の数（Ｙ'）の、（Ａ）成分中の炭素−炭素二重結合の数（Ｘ'）に対する比（Ｙ'／Ｘ'）において、０．３〜３であるのが好ましく、０．５〜２であるのがより好ましく、０．７から１．５であるのが更に好ましい。このような比率とすることにより、硬化物の強度を十分強くし、また、熱劣化を防ぐことが可能になる。
（（Ｃ）成分）
次に（Ｃ）成分であるヒドロシリル化触媒について説明する。【０１４４】
ヒドロシリル化触媒としては、ヒドロシリル化反応の触媒活性があれば特に限定されず、例えば、白金の単体、アルミナ、シリカ、カーボンブラック等の担体に固体白金を担持させたもの、塩化白金酸、塩化白金酸とアルコール、アルデヒド、ケトン等との錯体、白金−オレフィン錯体（例えば、Ｐｔ（ＣＨ2＝ＣＨ2）2（ＰＰｈ3）2、Ｐｔ（ＣＨ2＝ＣＨ2）2Ｃｌ2）、白金−ビニルシロキサン錯体（例えば、Ｐｔ（ＶｉＭｅ2ＳｉＯＳｉＭｅ2Ｖｉ）n、Ｐｔ［（ＭｅＶｉＳｉＯ）4］m）、白金−ホスフィン錯体（例えば、Ｐｔ（ＰＰｈ3）4、Ｐｔ（ＰＢｕ3）4）、白金−ホスファイト錯体（例えば、Ｐｔ［Ｐ（ＯＰｈ）3］4、Ｐｔ［Ｐ（ＯＢｕ）3］4）（式中、Ｍｅはメチル基、Ｂｕはブチル基、Ｖｉはビニル基、Ｐｈはフェニル基を表し、ｎ、ｍは、整数を示す。）、ジカルボニルジクロロ白金、カールシュテト（Ｋａｒｓｔｅｄｔ）触媒、また、アシュビー（Ａｓｈｂｙ）の米国特許第３１５９６０１号および３１５９６６２号明細書中に記載された白金−炭化水素複合体、ならびにラモロー（Ｌａｍｏｒｅａｕｘ）の米国特許第３２２０９７２号明細書中に記載された白金アルコラート触媒が挙げられる。さらに、モディック（Ｍｏｄｉｃ）の米国特許第３５１６９４６号明細書中に記載された塩化白金−オレフィン複合体も本発明において有用である。【０１４５】
また、白金化合物以外の触媒の例としては、ＲｈＣｌ（ＰＰｈ）3、ＲｈＣｌ3、ＲｈＡｌ2Ｏ3、ＲｕＣｌ3、ＩｒＣｌ3、ＦｅＣｌ3、ＡｌＣｌ3、ＰｄＣｌ2・２Ｈ2Ｏ、ＮｉＣｌ2、ＴｉＣｌ4、等が挙げられる。【０１４６】
これらの中では、触媒活性の点から、塩化白金酸、白金−オレフィン錯体、白金−ビニルシロキサン錯体等が好ましい。また、これらの触媒は単独で使用してもよく、２種以上併用してもよい。【０１４７】
触媒の添加量は特に限定されないが、十分な硬化性を有し、かつ硬化性組成物のコストを比較的低く抑えるため好ましい添加量の下限は、（Ｂ）成分のＳｉＨ基１モルに対して１０-8モル、より好ましくは１０-6モルであり、好ましい添加量の上限は（β）成分のＳｉＨ基１モルに対して１０-1モル、より好ましくは１０-2モルである。【０１４８】
また、上記触媒には、助触媒を併用することが可能であり、例として、トリフェニルホスフィン等のリン系化合物、ジメチルマレエート等の１、２−ジエステル系化合物、２−ヒドロキシ−２−メチル−１−ブチン等のアセチレンアルコール系化合物、単体の硫黄等の硫黄系化合物、トリエチルアミン等のアミン系化合物等が挙げられる。助触媒の添加量は特に限定されないが、ヒドロシリル化触媒１モルに対して、１０-2〜１０2モル添加するのが好ましく、１０-1〜１０モル添加するのがより好ましい。【０１４９】
本発明の組成物の保存安定性を改良する目的、あるいは硬化過程でのヒドロシリル化反応の反応性を調整する目的で、硬化遅延剤を使用することができる。硬化遅延剤としては、脂肪族不飽和結合を含有する化合物、有機リン化合物、有機イオウ化合物、窒素含有化合物、スズ系化合物、有機過酸化物等が挙げられ、これらを併用してもかまわない。【０１５０】
脂肪族不飽和結合を含有する化合物としては、３−ヒドロキシ−３−メチル−１−ブチン、３−ヒドロキシ−３−フェニル−１−ブチン、１−エチニル−１−シクロヘキサノール等のプロパギルアルコール類、エン−イン化合物類、ジメチルマレート等のマレイン酸エステル類等が例示される。有機リン化合物としては、トリオルガノフォスフィン類、ジオルガノフォスフィン類、オルガノフォスフォン類、トリオルガノフォスファイト類等が例示される。有機イオウ化合物としては、オルガノメルカプタン類、ジオルガノスルフィド類、硫化水素、ベンゾチアゾール、チアゾール、ベンゾチアゾールジサルファイド等が例示される。スズ系化合物としては、ハロゲン化第一スズ２水和物、カルボン酸第一スズ等が例示される。有機過酸化物としては、ジ−ｔ−ブチルペルオキシド、ジクミルペルオキシド、ベンゾイルペルオキシド、過安息香酸ｔ−ブチル等が例示される。【０１５１】
これらの硬化遅延剤のうち、遅延活性が良好で原料入手性がよいという観点からは、ベンゾチアゾール、チアゾール、ジメチルマレート、３−ヒドロキシ−３−メチル−１−ブチン、１−エチニル−１−シクロヘキサノールが好ましい。【０１５２】
硬化遅延剤の添加量は、特に限定するものではないが、使用するヒドロシリル化触媒１ｍｏｌに対して１０-1〜１０3モル用いるのが好ましく、１〜５０モル用いるのがより好ましい。また、これらの硬化遅延剤は単独で使用してもよく、２種以上組み合わせて使用してもよい。
（（Ｄ）成分）
本発明の（Ｄ）成分でいうアクリル系樹脂で被覆されたゴム粒子とは、冷熱衝撃試験を行う際の温度領域（−４０℃〜１５０℃）において貯蔵弾性率の低いゴムを主成分とする粒子を意味する。これらを樹脂中に分散することで海島構造を形成させることにより、樹脂の応力緩和効果を得ることが可能である。ゴム粒子の成分としては、シリコーン系ゴム、アクリル系ゴム、ブタジエン系ゴム、フッ素系ゴムが挙げられる。特にガラス転移温度（Ｔｇ）が低いという点で、シリコーン系ゴムが好ましい。ゴム粒子および／またはアクリル系樹脂において、二成分以上の共重合体、その他ウレタン、ポリエステル、ポリカーボネート、ポリイミド樹脂との共重合体（変性体）、ビニル、アリル、エポキシ、アルコキシ、カルボキシル、水酸基等反応基を含有する樹脂との共重合体を用いることも可能であり、これら２種類以上の添加も可能である。【０１５３】
また、ゴム粒子を被覆するアクリル系樹脂は、樹脂との親和性、分散性向上、分散後の樹脂粘度調整のために用いられる。エポキシ樹脂、シリコーンオイル等の相溶性のよい液状樹脂あるいは各種有機溶媒に予めゴム粒子を高充填させたマスターバッチの添加も適用可能である。【０１５４】
アクリル系樹脂で被覆されたゴム粒子を得る方法には、特に制限はないが、乳化重合で製造するのが一般的かつ簡便である。また、有機溶媒系マスターバッチについても開示されている。例えば、特願２００３−３２６７１１を参考にして製造するのがよい。【０１５５】
アクリル系樹脂に用いられる単量体成分としては、公知のものが多数存在するが、必要な機能に応じて適宜選択すれば良い。なお、取り扱い性の点から、単独で重合した時に得られる重合体のガラス転移温度（Ｔｇ）が３０℃以上である（メタ）アクリル系単量体を用いるのが好ましく、Ｔｇが１５０℃以上であるのが更に好ましい。具体例としては、例えば、アクリル酸ｔ−ブチル、アクリル酸ヘキサデシル、アクリル酸フェニル、などのアクリル酸アルキルエステル；メタクリル酸メチル、メタクリル酸エチル、メタクリル酸ベンジル、メタクリル酸グリシジル、メタクリル酸２−ヒドロキシエチルなどのメタクリル酸アルキルエステル；アクリル酸、メタクリル酸などの（メタ）アクリル酸およびその酸無水物およびその金属塩などが挙げられるが、これらに限定されるものではない。また、アクリル酸メチル、アクリル酸エチル、アクリル酸プロピル、アクリル酸ｎ−ブチル、アクリル酸２−エチルヘキシル、メタクリル酸２−エチルヘキシル、メタクリル酸ラウリルのように、単独で重合するとガラス転移温度（Ｔｇ）が３０℃未満になる単量体も、ガラス転移温度（Ｔｇ）が３０℃以上の重合体が得られるように使用量を調節して、他の単量体さらには架橋成分と共重合すれば使用可能である。これらの中では、入手性および経済性の点から、炭素数１〜１８のアルキル基を有する（メタ）アクリル酸アルキルエステルが好ましく、特にアクリル酸ｔ−ブチル、メタクリル酸メチル、メタクリル酸ｔ−ブチル、メタクリル酸グリシジル、およびメタクリル酸２−ヒドロキシエチルが好ましい。さらにメタクリル酸メチルが好ましい。【０１５６】
また、アクリル系樹脂が架橋成分を有するのが好ましい。これは、配合時の粘度をの増大を抑制可能なこと、および／またはアクリル系樹脂のＴｇを高めることが可能なことから好ましい。架橋成分の量については、単量体成分や架橋剤成分の種類などにより、適宜設定する。その際、粘度やＴｇを基準に決定することができる。一般的には１〜９０重量％が好ましく、５〜６０％がさらに好ましい。【０１５７】
本発明で用いられる架橋成分の具体例としては、メタクリル酸アリル、アクリル酸アリル、フタル酸ジアリル、シアヌル酸トリアリル、イソシアヌル酸トリアリル、エチレングリコールジアクリレートなどがあげられる。これらは単独で用いてもよく、２種以上を組み合わせて使用してもよい。これらのなかでは、架橋効率が良好であるという点から、メタクリル酸アリルが好ましい。【０１５８】
更に、配合時の粘度を増大を抑制するという点から、ゴム粒子とアクリル系樹脂は、その重量比が、（ゴム粒子）／（アクリル系樹脂）＝７５／２５〜４０／６０であるのが好ましい。【０１５９】
添加部数に関しては、（Ａ）成分と（Ｂ）成分の総和１００重量部に対して０．５〜７０重量部が好ましく、さらに低弾性化効果、及び樹脂粘度を考慮すると２〜５０重量部が好ましい。【０１６０】
アクリル系樹脂で被覆されたゴム粒子の粒径（体積平均粒子径）に関しては、０．０５μｍ以上の粒子が使用可能で、樹脂の粘度上昇を引き起こしにくいという点では０．１μｍ以上であることが好ましく、さらに樹脂に高充填させ、著しい低弾性効果を得るという観点から０．２μｍ以上であることが好ましい。
（添加剤）
（無機フィラ−）
本発明の組成物には、強度向上、線膨張係数低減等のために、無機フィラーを添加することもできる。無機フィラーとしては各種のものが用いられるが、例えば、石英、ヒュームドシリカ、沈降性シリカ、無水ケイ酸、溶融シリカ、結晶性シリカ、超微粉無定型シリカ等のシリカ系無機フィラー、アルミナ、ジルコン、酸化チタン、窒化ケイ素、窒化ホウ素、窒化アルミ、炭化ケイ素、ガラス繊維、アルミナ繊維、炭素繊維、マイカ、黒鉛、カーボンブラック、グラファイト、ケイソウ土、白土、クレー、タルク、水酸化アルミニウム、炭酸カルシウム、炭酸マグネシウム、硫酸バリウム、チタン酸カリウム、ケイ酸カルシウム、無機バルーン、銀粉等の無機フィラーをはじめとして、エポキシ系等の従来の封止材の充填材として、一般的に使用あるいは／および提案されている無機フィラー等を挙げることができる。無機フィラーとしては、半導体素子へダメージを与え難いという観点からは、低放射線性であることが好ましい。【０１６１】
無機フィラーは適宜表面処理してもよい。表面処理としては、アルキル化処理、トリメチルシリル化処理、シリコーン処理、カップリング剤による処理等が挙げられる。【０１６２】
この場合のカップリング剤の例としては、シランカップリング剤が挙げられる。シランカップリング剤としては、分子中に有機基と反応性のある官能基と、加水分解性のケイ素基を各々少なくとも１個有する化合物であれば特に限定されない。有機基と反応性のある基としては、取扱い性の点から、エポキシ基、メタクリル基、アクリル基、イソシアネート基、イソシアヌレート基、ビニル基、カルバメート基から選ばれる少なくとも１個の官能基が好ましく、硬化性及び接着性の点から、エポキシ基、メタクリル基、アクリル基が特に好ましい。加水分解性のケイ素基としては、取扱い性の点から、アルコキシシリル基が好ましく、反応性の点から、メトキシシリル基、エトキシシリル基が特に好ましい。【０１６３】
好ましいシランカップリング剤としては、３−グリシドキシプロピルトリメトキシシラン、３−グリシドキシプロピルトリエトキシシラン、２−（３，４-エポキシシクロヘキシル）エチルトリメトキシシラン、２−（３，４-エポキシシクロヘキシル）エチルトリエトキシシラン等のエポキシ官能基を有するアルコキシシラン類：３−メタクリロキシプロピルトリメトキシシラン、３−メタクリロキシプロピルトリエトキシシラン、３−アクリロキシプロピルトリメトキシシラン、３−アクリロキシプロピルトリエトキシシラン、メタクリロキシメチルトリメトキシシラン、メタクリロキシメチルトリエトキシシラン、アクリロキシメチルトリメトキシシラン、アクリロキシメチルトリエトキシシラン等のメタクリル基あるいはアクリル基を有するアルコキシシラン類が例示できる。【０１６４】
また、無機フィラーは、例えば、アルコキシシラン、アシロキシシラン、ハロゲン化シラン等の加水分解性シランモノマーあるいはオリゴマーや、チタン、アルミニウム等の金属のアルコキシド、アシロキシド、ハロゲン化物等を、本発明の組成物に添加して、組成物中あるいは組成物の部分反応物中で反応させることにより、組成物中で生成させてもよい。【０１６５】
無機フィラーの平均粒径や粒径分布としては、エポキシ系等の従来の封止材の充填材として使用および／又は提案されているものをはじめ、特に限定なく各種のものを用いることができるが、良好な流動性を有する組成物とするためには、平均粒径が０．１〜１２０μｍであるのが好ましく、０．５〜６０μｍであるのがより好ましく、０．５〜１５μｍであるのが特に好ましい。【０１６６】
無機フィラーの比表面積についても、エポキシ系等の従来の封止材の充填材として使用および／又は提案されているものをはじめ、所望の特性に応じて適宜選択できる。【０１６７】
無機フィラーの形状としては、破砕状、片状、球状、棒状等、各種のものを用いることができる。アスペクト比も種々のものを用いることができる。得られる硬化物の強度が高くなりやすいという点においては、アスペクト比が１０以上のものが好ましい。また、樹脂の等方性収縮の点からは、繊維状よりは粉末状であるのが好ましい。あるいは、高充填時にも、良好な成形時流動性を得やすいという点においては、球状のものが好ましい。
（硬化遅延剤）
本発明の組成物には、保存安定性を改良する目的、あるいは製造過程でのヒドロシリル化反応の反応性を調整する目的で、硬化遅延剤を使用することができる。硬化遅延剤としては、脂肪族不飽和結合を含有する化合物、有機リン化合物、有機イオウ化合物、窒素含有化合物、スズ系化合物、有機過酸化物等が挙げられ、これらは二以上組み合わせて使用してもかまわない。【０１６８】
脂肪族不飽和結合を含有する化合物としては、３−ヒドロキシ−３−メチル−１−ブチン、３−ヒドロキシ−３−フェニル−１−ブチン、１−エチニル−１−シクロヘキサノール等のプロパギルアルコール類、エン−イン化合物類、ジメチルマレート等のマレイン酸エステル類等が例示される。有機リン化合物としては、トリオルガノフォスフィン類、ジオルガノフォスフィン類、オルガノフォスフォン類、トリオルガノフォスファイト類等が例示される。有機イオウ化合物としては、オルガノメルカプタン類、ジオルガノスルフィド類、硫化水素、ベンゾチアゾール、チアゾール、ベンゾチアゾールジサルファイド等が例示される。窒素含有化合物としては、アンモニア、１〜３級アルキルアミン類、アリールアミン類、尿素、ヒドラジン等が例示される。スズ系化合物としては、ハロゲン化第一スズ２水和物、カルボン酸第一スズ等が例示される。有機過酸化物としては、ジ−ｔ−ブチルペルオキシド、ジクミルペルオキシド、ベンゾイルペルオキシド、過安息香酸ｔ−ブチル等が例示される。【０１６９】
これらの硬化遅延剤のうち、遅延活性が良好で原料入手性がよいという観点からは、ベンゾチアゾール、チアゾール、ジメチルマレート、３−ヒドロキシ−３−メチル−１−ブチン、１−エチニル−１−シクロヘキサノールが好ましい。【０１７０】
硬化遅延剤の添加量は適宜設定できるが、使用するヒドロシリル化触媒１ｍｏｌに対して、１０-1〜１０3モル添加するのが好ましく、１〜５０モル添加するのが更に好ましい
。【０１７１】
また、これらの硬化遅延剤は単独で使用してもよく、２種以上組み合わせて使用してもよい。
（接着性改良剤）
本発明の組成物には、接着性改良剤を添加することもできる。接着性改良剤としては一般に用いられている接着剤の他、例えば種々のカップリング剤、エポキシ化合物、フェノール樹脂、クマロン−インデン樹脂、ロジンエステル樹脂、テルペン−フェノール樹脂、α−メチルスチレン−ビニルトルエン共重合体、ポリエチルメチルスチレン、芳香族ポリイソシアネート等を挙げることができる。【０１７２】
カップリング剤としては、例えば、シランカップリング剤、チタネート系カップリング剤等が挙げられる。【０１７３】
シランカップリング剤としては、分子中に有機基と反応性のある官能基あるいは／および加水分解性のケイ素基を少なくとも１個有する化合物を使用することができる。有機基と反応性のある基としては、取扱い性の点からエポキシ基、メタクリル基、アクリル基、イソシアネート基、イソシアヌレート基、ビニル基、カルバメート基、ウレイド基から選ばれる少なくとも１個の官能基が好ましく、硬化性及び接着性の点から、エポキシ基、メタクリル基、アクリル基が特に好ましい。加水分解性のケイ素基としては、取扱い性の点からアルコキシシリル基が好ましく、反応性の点からメトキシシリル基、エトキシシリル基が特に好ましい。【０１７４】
好ましいシランカップリング剤としては、３−グリシドキシプロピルトリメトキシシラン、３−グリシドキシプロピルトリエトキシシラン、２−（３，４-エポキシシクロヘキシル）エチルトリメトキシシラン、２−（３，４-エポキシシクロヘキシル）エチルトリエトキシシラン等のエポキシ官能基を有するシラン類、３−メタクリロキシプロピルトリメトキシシラン、３−メタクリロキシプロピルトリエトキシシラン、３−アクリロキシプロピルトリメトキシシラン、３−アクリロキシプロピルトリエトキシシラン、メタクリロキシメチルトリメトキシシラン、メタクリロキシメチルトリエトキシシラン、アクリロキシメチルトリメトキシシラン、アクリロキシメチルトリエトキシシラン等のメタクリル基あるいはアクリル基を有するシラン類、ビニルトリクロロシラン、ビニルトリメトキシシラン、ビニルトリエトキシシラン、ビニルトリス（β−メトキシエトキシ）シラン、ビニルトリアセトキシシラン等のビニル基を有するシラン類、γ−メルカプトプロピルトリメトキシシラン、γ−メルカプトプロピルメチルジメトキシシラン等のメルカプトシラン類、γ−アミノプロピルトリエトキシシラン、γ−［ビス（β−ヒドロキシエチル）］アミノプロピルトリエトキシシラン、Ｎ−β−（アミノエチル）−γ−アミノプロピルトリメトキシシラン、γ−（β−アミノエチル）アミノプロピルジメトキシメチルシラン、Ｎ−（トリメトキシシリルプロピル）エチレンジアミン、Ｎ−（ジメトキシメチルシリルイソプロピル）エチレンジアミン、Ｎ−β−（Ｎ−ビニルベンジルアミノエチル）−γ−アミノプロピルトリメトキシシラン等のアミノ基を有するシラン類、メチルトリメトキシシラン、メチルトリエトキシシラン、γ−クロロプロピルトリメトキシシラン、γ−アニリノプロピルトリメトキシシラン等のシラン類等が挙げられる。【０１７５】
チタネート系カップリング剤としては、イソプロピルトリイソステアロイルチタネート、イソプロピルトリス（ジオクチルパイロホスフェート）チタネート、イソプロピルトリ（Ｎ−アミノエチル−アミノエチル）チタネート、テトラオクチルビス（ジトリデシルホスファイト）チタネート、テトラ（２，２−ジアリルオキシメチル−１−ブチル）ビス（ジトリデシル）ホスファイトチタネート、ビス（ジオクチルパイロホスフェート）オキシアセテートチタネート、ビス（ジオクチルパイロホスフェート）エチレンチタネート、イソプロピルトリオクタノイルチタネート、イソプロピルジメタクリルイソステアロイルチタネート、イソプロピルトリドデシルベンゼンスルホニルチタネート、イソプロピルイソステアロイルジアクリルチタネート、イソプロピルトリ（ジオクチルホスフェート）チタネート、イソプロピルトリクミルフェニルチタネート、テトライソプロピルビス（ジオクチルホスファイト）チタネート等が挙げられる。【０１７６】
カップリング剤の添加量は特に問うものではないが、［（Ａ）成分＋（Ｂ）成分］１００重量部に対して、１〜５０重量部添加するのが好ましく、２〜２５重量部添加するのが更に好ましい。添加量が少ないと接着性改良効果が表れず、添加量が多いと硬化物物性に悪影響を及ぼす場合がある。【０１７７】
エポキシ化合物としてはエポキシ基含有シランカップリング剤以外の化合物であり、例えば、ノボラックフェノール型エポキシ樹脂、ビフェニル型エポキシ樹脂、ジシクロペンタジエン型エポキシ樹脂、ビスフェノールＦジグリシジルエーテル、ビスフェノールＡジグリシジルエーテル、２，２'−ビス（４−グリシジルオキシシクロヘキシル）プロパン、３，４−エポキシシクロヘキシルメチル−３，４−エポキシシクロヘキサンカーボキシレート、ビニルシクロヘキセンジオキサイド、２−（３，４−エポキシシクロヘキシル）−５，５−スピロ−（３，４−エポキシシクロヘキサン）−１，３−ジオキサン、ビス（３，４−エポキシシクロヘキシル）アジペート、１，２−シクロプロパンジカルボン酸ビスグリシジルエステル、トリグリシジルイソシアヌレート、モノアリルジグリシジルイソシアヌレート、ジアリルモノグリシジルイソシアヌレート等を挙げることができる。【０１７８】
エポキシ化合物の添加量は特に問うものではないが、［（Ａ）成分＋（Ｂ）成分］１００重量部に対して、１〜５０重量部添加するのが好ましく、２〜２５重量部添加するのが更に好ましい。添加量が少ないと接着性改良効果が表れず、添加量が多いと硬化物物性に悪影響を及ぼす場合がある。【０１７９】
また、これらのカップリング剤、シランカップリング剤、エポキシ化合物等は単独で使用してもよく、２種以上組み合わせて使用してもよい。【０１８０】
また、本発明においてはカップリング剤やエポキシ化合物の効果を高めるために、さらにシラノール縮合触媒を用いることができ、接着性の向上および／あるいは安定化が可能である。このようなシラノール縮合触媒としては特に限定されないが、ほう素系化合物あるいは／およびアルミニウム系化合物あるいは／およびチタン系化合物が好ましい。シラノール縮合触媒となるアルミニウム系化合物としては、アルミニウムトリイソプロポキシド、ｓｅｃ−ブトキシアルミニウムジイソフロポキシド、アルミニウムトリｓｅｃ−ブトキシド等のアルミニウムアルコキシド類：、エチルアセトアセテートアルミニウムジイソプロポキシド、アルミニウムトリス（エチルアセトアセテート）、アルミキレートＭ（川研ファインケミカル製、アルキルアセトアセテートアルミニウムジイソプロポキシド）、アルミニウムトリス（アセチルアセトネート）、アルミニウムモノアセチルアセトネートビス（エチルアセトアセテート）等のアルミニウムキレート類等が例示でき、取扱い性の点からアルミニウムキレート類がより好ましい。シラノール縮合触媒となるチタン系化合物としては、テトライソプロポキシチタン、テトラブトキシチタン等のテトラアルコキシチタン類：チタンテトラアセチルアセトナート等のチタンキレート類：オキシ酢酸やエチレングリコール等の残基を有する一般的なチタネートカップリング剤が例示できる。【０１８１】
シラノール縮合触媒となるほう素系化合物としては、ほう酸エステルが挙げられる。ほう酸エステルとしては下記一般式（ＶＩＩ）、（ＶＩＩＩ）で示されるものを好適に用いることが出来る。【０１８２】
【化３４】
2006057218.tif 000034
【０１８３】
【化３５】
2006057218.tif 000035
【０１８４】
（式中Ｒ8、Ｒ9は炭素数１〜４８の有機基を表す。）
ほう酸エステルの具体例として、ほう酸トリ−２−エチルヘキシル、ほう酸ノルマルトリオクタデシル、ほう酸トリノルマルオクチル、ほう酸トリフェニル、トリメチレンボレート、トリス（トリメチルシリル）ボレート、ほう酸トリノルマルブチル、ほう酸トリ−ｓｅｃ−ブチル、ほう酸トリ−ｔｅｒｔ−ブチル、ほう酸トリイソプロピル、ほう酸トリノルマルプロピル、ほう酸トリアリル、ほう酸トリエチル、ほう酸トリメチル、ほう素メトキシエトキサイドを好適に用いることができる。【０１８５】
これらほう酸エステルは、１種類のみを用いてもよく、２種類以上を混合して用いても良い。混合は事前に行なっても良く、また硬化物作成時に混合しても良い。【０１８６】
これらほう酸エステルのうち、容易に入手でき、工業的実用性が高いという点からは、ほう酸トリメチル、ほう酸トリエチル、ほう酸トリノルマルブチルが好ましく、なかでもほう酸トリメチルがより好ましい。【０１８７】
硬化時の揮発性を抑制できるという点からは、ほう酸ノルマルトリオクタデシル、ほう酸トリノルマルオクチル、ほう酸トリフェニル、トリメチレンボレート、トリス（トリメチルシリル）ボレート、ほう酸トリノルマルブチル、ほう酸トリ−ｓｅｃ−ブチル、ほう酸トリ−ｔｅｒｔ−ブチル、ほう酸トリイソプロピル、ほう酸トリノルマルプロピル、ほう酸トリアリル、ほう素メトキシエトキサイドが好ましく、なかでもほう酸ノルマルトリオクタデシル、ほう酸トリ−ｔｅｒｔ−ブチル、ほう酸トリフェニル、ほう酸トリノルマルブチルがより好ましい。【０１８８】
低揮発性、および良好な作業性という点からは、ほう酸トリノルマルブチル、ほう酸トリイソプロピル、ほう酸トリノルマルプロピルが好ましく、なかでもほう酸トリノルマルブチルがより好ましい。【０１８９】
高温下での着色性が低いという点からは、ほう酸トリメチル、ほう酸トリエチルが好ましく、なかでもほう酸トリメチルがより好ましい。【０１９０】
シラノール縮合触媒を用いる場合の使用量は種々設定できるが、カップリング剤および／又はエポキシ化合物エポキシ化合物１００重量部に対して、０．１〜５０重量部用いるのが好ましく、１〜３０重量部用いるのが更に好ましい。添加量が少ないと接着性改良効果が表れず、添加量が多いと硬化物物性に悪影響を及ぼす場合がある。【０１９１】
また、これらのシラノール縮合触媒は、単独で使用してもよく、２種以上組み合わせて使用してもよい。【０１９２】
また、本発明においては、さらにシラノール源化合物を用いることができる。これにより、接着性の向上および／又は安定化が可能となり、リードとの密着性向上に寄与し、パッケージとリードの界面からの水分の浸入の防止に効果的である。このようなシラノール源としては、例えば、トリフェニルシラノール、ジフェニルジヒドロキシシラン等のシラノール化合物、ジフェニルジメトキシシラン、テトラメトキシシラン、メチルトリメトキシシラン等のアルコキシシラン類等を挙げることができる。【０１９３】
シラノール源化合物を用いる場合の使用量は適宜設定できるが、カップリング剤および／又はエポキシ化合物エポキシ化合物１００重量部に対して、０．１〜５０重量部用いるのが好ましく、１〜３０重量部用いるのが更に好ましい。添加量が少ないと接着性改良効果が表れず、添加量が多いと硬化物物性に悪影響を及ぼす場合がある。【０１９４】
また、これらのシラノール源化合物は単独で使用してもよく、２種以上組み合わせて使用してもよい。【０１９５】
本発明においては、カップリング剤やエポキシ化合物の効果を高めるために、カルボン酸類および／又は酸無水物類を用いることができる。これにより、接着性の向上および／又は安定化が可能である。このようなカルボン酸類、酸無水物類としては特に限定されないが、【０１９６】
【化３６】
2006057218.tif 000036
【０１９７】
２−エチルヘキサン酸、シクロヘキサンカルボン酸、シクロヘキサンジカルボン酸、メチルシクロヘキサンジカルボン酸、テトラヒドロフタル酸、メチルテトラヒドロフタル酸、メチルハイミック酸、ノルボルネンジカルボン酸、水素化メチルナジック酸、マレイン酸、アセチレンジカルボン酸、乳酸、リンゴ酸、クエン酸、酒石酸、安息香酸、ヒドロキシ安息香酸、桂皮酸、フタル酸、トリメリット酸、ピロメリット酸、ナフタレンカルボン酸、ナフタレンジカルボン酸、およびそれらの単独あるいは複合酸無水物が挙げられる。【０１９８】
これらのカルボン酸類および／又は酸無水物類のうち、ヒドロシリル化反応性を有し、硬化物からの染み出しの可能性が少なく、得られる硬化物の物性を損ない難いという点においては、ＳｉＨ基と反応性を有する炭素−炭素二重結合を含有するものが好ましい。好ましいカルボン酸類および／又は酸無水物類としては、例えば、【０１９９】
【化３７】
2006057218.tif 000037
【０２００】
テトラヒドロフタル酸、メチルテトラヒドロフタル酸およびそれらの単独あるいは複合酸無水物等が挙げられる。【０２０１】
カルボン酸類および／又は酸無水物類を用いる場合の使用量は、適宜設定できるが、カップリング剤および／又はエポキシ化合物１００重量部に対しての好ましい添加量の下限は０．１重量部、より好ましくは１重量部であり、好ましい添加量の上限は５０重量部、より好ましくは１０重量部である。添加量が少ないと、接着性改良効果が表れず、添加量が多いと硬化物物性に悪影響を及ぼす場合がある。【０２０２】
また、これらのカルボン酸類および／又は酸無水物類は、単独で使用してもよく、２種以上組み合わせて使用してもよい。
（熱硬化性樹脂）
本発明の組成物には、特性を改質する等の目的で、種々の熱硬化性樹脂を添加することも可能である。熱硬化性樹脂としては、エポキシ樹脂、シアネートエステル樹脂、フェノール樹脂、ポリイミド樹脂、ウレタン樹脂、ビスマレイミド樹脂等が例示されるがこれに限定されるものではない。これらのうち、接着性等の実用特性に優れるという観点から、エポキシ樹脂が好ましい。【０２０３】
エポキシ樹脂としては、例えば、ノボラックフェノール型エポキシ樹脂、ビフェニル型エポキシ樹脂、ジシクロペンタジエン型エポキシ樹脂、ビスフェノールＦジグリシジルエーテル、ビスフェノールＡジグリシジルエーテル、２，２'−ビス（４−グリシジルオキシシクロヘキシル）プロパン、３，４−エポキシシクロヘキシルメチル−３，４−エポキシシクロヘキサンカーボキシレート、ビニルシクロヘキセンジオキサイド、２−（３，４−エポキシシクロヘキシル）−５，５−スピロ−（３，４−エポキシシクロヘキサン）−１，３−ジオキサン、ビス（３，４−エポキシシクロヘキシル）アジペート、１，２−シクロプロパンジカルボン酸ビスグリシジルエステル、トリグリシジルイソシアヌレート、モノアリルジグリシジルイソシアヌレート、ジアリルモノグリシジルイソシアヌレート等のエポキシ樹脂を、ヘキサヒドロ無水フタル酸、メチルヘキサヒドロ無水フタル酸、トリアルキルテトラヒドロ無水フタル酸、水素化メチルナジック酸無水物等の脂肪族酸無水物で硬化させるものが挙げられる。これらのエポキシ樹脂あるいは硬化剤はそれぞれ単独で用いても、複数のものを組み合わせて使用してもよい。【０２０４】
熱硬化性樹脂の添加量としては、特に限定はないが、硬化性組成物全体の５〜５０重量％であるのが好ましく、１０〜３０重量％であるのがより好ましい。添加量が少ないと、接着性等の目的とする効果が得られにくくなり、添加量が多いと脆くなる傾向にあるためである。【０２０５】
これらの熱硬化性樹脂は単独で用いても、複数のものを組み合わせて用いてもよい。【０２０６】
熱硬化樹脂は、樹脂原料および／又は硬化させたものを、（Ａ）成分および／又は（Ｂ）成分に混合して均一な状態として混合してもよいし、粉砕して粒子状態で混合してもよいし、溶媒に混合する等して分散状態としてもよい。得られる硬化物がより透明になりやすいという点においては、（Ａ）成分および／又は（Ｂ）成分に混合して均一な状態として混合することが好ましい。この場合も、熱硬化性樹脂を（Ａ）成分および／又は（Ｂ）成分に直接混合させてもよいし、溶媒等を用いて均一に混合してもよいし、その後溶媒を除いて均一な分散状態あるいは／および混合状態としてもよい。【０２０７】
硬化させた熱硬化性樹脂を分散させて用いる場合は、所望の特性に応じて、平均粒子径は適宜設定できるが、平均粒子径が１０ｎｍ〜１０μｍとするのが好ましい。また、粒子は、単一分散であっても複数のピーク粒径を持っていてもよいが、硬化性組成物の粘度が低く成形性が良好となりやすいという観点からは、粒子径の変動係数が１０％以下であることが好ましい。
（熱可塑性樹脂）
本発明の組成物には特性を改質する等の目的で、種々の熱可塑性樹脂を添加することも可能である。熱可塑性樹脂としては種々のものを用いることができ、例えば、メチルメタクリレートの単独重合体あるいはメチルメタクリレートと他のモノマーとのランダム、ブロック、あるいはグラフト重合体等のポリメチルメタクリレート系樹脂（例えば日立化成工業（株）製オプトレッツ（登録商標）等）、ブチルアクリレートの単独重合体あるいはブチルアクリレートと他モノマーとのランダム、ブロック、あるいはグラフト重合体等のポリブチルアクリレート系樹脂等に代表されるアクリル系樹脂、ビスフェノールＡ、３，３，５−トリメチルシクロヘキシリデンビスフェノール等をモノマー構造として含有するポリカーボネート樹脂等のポリカーボネート系樹脂（例えば帝人化成製ＡＰＥＣ等）、ノルボルネン誘導体、ビニルモノマー等を単独あるいは共重合した樹脂、ノルボルネン誘導体を開環メタセシス重合させた樹脂、あるいはその水素添加物等のシクロオレフィン系樹脂（例えば、三井化学（株）製ＡＰＥＬ（登録商標）、日本ゼオン（株）製ＺＥＯＮＯＲ（登録商標）、ＺＥＯＮＥＸ（登録商標）、ＪＳＲ（株）製ＡＲＴＯＮ（登録商標）等）
、エチレンとマレイミドの共重合体等のオレフィン−マレイミド系樹脂（例えば東ソー（株）製ＴＩ−ＰＡＳ等）、ビスフェノールＡ、ビス（４−（２−ヒドロキシエトキシ）フェニル）フルオレン等のビスフェノール類やジエチレングリコール等のジオール類とテレフタル酸、イソフタル酸、等のフタル酸類や脂肪族ジカルボン酸類を重縮合させたポリエステル等のポリエステル系樹脂（例えば鐘紡（株）製ＯＰＥＴ等）、ポリエーテルスルホン樹脂、ポリアリレート樹脂、ポリビニルアセタール樹脂、ポリエチレン樹脂、ポリプロピレン樹脂、ポリスチレン樹脂、ポリアミド樹脂、シリコーン樹脂、フッ素樹脂等の他、天然ゴム、ＥＰＤＭといったゴム状樹脂が例示されるがこれに限定されるものではない。【０２０８】
熱可塑性樹脂としては、分子中にＳｉＨ基と反応性を有する炭素−炭素二重結合および／又はＳｉＨ基を有していてもよい。得られる硬化物がより強靭となりやすいという点においては、分子中にＳｉＨ基と反応性を有する炭素−炭素二重結合および／又はＳｉＨ基を平均して１分子中に１個以上有していることが好ましい。【０２０９】
熱可塑性樹脂としてはその他の架橋性基を有していてもよい。この場合の架橋性基としては、エポキシ基、アミノ基、ラジカル重合性不飽和基、カルボキシル基、イソシアネート基、ヒドロキシル基、アルコキシシリル基等が挙げられる。得られる硬化物の耐熱性が高くなりやすいという点においては、架橋性基を平均して１分子中に１個以上有していることが好ましい。【０２１０】
熱可塑性樹脂の分子量としては、特に限定はなく、所望の特性に応じて適宜選択する。
（Ａ）成分や（Ｂ）成分との相溶性が良好となりやすいという点においては、数平均分子量が１００００以下であることが好ましく、５０００以下であることがより好ましい。逆に、得られる硬化物が強靭となりやすいという点においては、数平均分子量が１００００以上であることが好ましく、１０００００以上であることがより好ましい。分子量分布についても特に限定はないが、混合物の粘度が低くなり成形性が良好となりやすいという点から、分子量分布が３以下であることが好ましく、２以下であることがより好ましく、１．５以下であることがさらに好ましい。【０２１１】
熱可塑性樹脂の配合量としては特に限定はないが、硬化性組成物全体に対して、５〜５０重量％であるのが好ましく、１０〜３０重量％であるのがより好ましい。添加量が少ないと得られる硬化物が脆くなりやすく、多いと耐熱性（高温での弾性率）が低くなりやすい。【０２１２】
熱可塑性樹脂としては、単一のものを用いてもよいし、複数のものを組み合わせて用いてもよい。【０２１３】
熱可塑性樹脂は、（Ａ）成分および／又は（Ｂ）成分に混合して均一な状態として混合してもよいし、粉砕して粒子状態で混合してもよいし、溶媒に混合して混合する等して分散状態としてもよい。得られる硬化物がより透明になりやすいという点においては、（Ａ）成分および／又は（Ｂ）成分に混合して均一な状態として混合することが好ましい。この場合も、熱可塑性樹脂を（Ａ）成分および／又は（Ｂ）成分に直接溶解させてもよいし、溶媒等を用いて均一に混合してもよいし、その後溶媒を除いて均一な分散状態および／又は混合状態としてもよい。【０２１４】
熱可塑性樹脂を分散させて用いる場合は、平均粒子径は所望の特性に応じて適宜選択するが、粒子の製造しやすさの点から、１０ｎｍ〜１０μｍであるのが好ましい。また、粒子は、単一分散であっても複数のピーク粒径を持っていてもよいが、硬化性組成物の粘度が低く成形性が良好となりやすいという観点からは粒子径の変動係数が１０％以下であることが好ましい。
（老化防止剤）
本発明の組成物には、老化防止剤を添加してもよい。老化防止剤としては、ヒンダートフェノール系等一般に用いられている老化防止剤の他、クエン酸やリン酸、硫黄系老化防止剤等が挙げられる。【０２１５】
ヒンダートフェノール系老化防止剤としては、チバ・スペシャルティ・ケミカルズ・ホールディング・インコーポレーテッド社から入手できるイルガノックス１０１０をはじめとして、各種のものが用いられる。【０２１６】
硫黄系老化防止剤としては、メルカプタン類、メルカプタンの塩類、スルフィドカルボン酸エステル類や、ヒンダードフェノール系スルフィド類を含むスルフィド類、ポリスルフィド類、ジチオカルボン酸塩類、チオウレア類、チオホスフェイト類、スルホニウム化合物、チオアルデヒド類、チオケトン類、メルカプタール類、メルカプトール類、モノチオ酸類、ポリチオ酸類、チオアミド類、スルホキシド類等が挙げられる。【０２１７】
また、これらの老化防止剤は単独で使用してもよく、２種以上併用してもよい。
（ラジカル禁止剤）
本発明の組成物には、ラジカル禁止剤を添加してもよい。ラジカル禁止剤としては、例えば、２，６−ジ−ｔ−ブチル−３−メチルフェノール（ＢＨＴ）、２，２'−メチレン−ビス（４−メチル−６−ｔ−ブチルフェノール）、テトラキス（メチレン−３（３，５−ジ−ｔ−ブチル−４−ヒドロキシフェニル）プロピオネート）メタン等のフェノール系ラジカル禁止剤や、フェニル−β−ナフチルアミン、α−ナフチルアミン、Ｎ，Ｎ'−第二ブチル−ｐ−フェニレンジアミン、フェノチアジン、Ｎ，Ｎ'−ジフェニル−ｐ−フェニレンジアミン等のアミン系ラジカル禁止剤等が挙げられる。【０２１８】
また、これらのラジカル禁止剤は単独で使用してもよく、２種以上組み合わせて用いてもよい。
（紫外線吸収剤）
本発明の組成物には、紫外線吸収剤を添加してもよい。紫外線吸収剤としては、例えば２（２'−ヒドロキシ−３'，５'−ジ−ｔ−ブチルフェニル）ベンゾトリアゾール、ビス（２，２，６，６−テトラメチル−４−ピペリジン）セバケート等が挙げられる。【０２１９】
また、これらの紫外線吸収剤は単独で使用してもよく、２種以上組み合わせて使用してもよい。
（その他添加剤）
本発明の組成物には、その他蛍光体、着色剤、離型剤、難燃剤、難燃助剤、界面活性剤、消泡剤、乳化剤、レベリング剤、はじき防止剤、アンチモン−ビスマス等のイオントラップ剤、チクソ性付与剤、粘着性付与剤、保存安定改良剤、オゾン劣化防止剤、光安定剤、増粘剤、可塑剤、反応性希釈剤、酸化防止剤、熱安定化剤、導電性付与剤、帯電防止剤、放射線遮断剤、核剤、リン系過酸化物分解剤、滑剤、顔料、金属不活性化剤、熱伝導性付与剤、物性調整剤等を、本発明の目的および効果を損なわない範囲において添加することができる。
（溶剤）
本発明の組成物は溶剤と混合して用いることも可能である。使用する溶剤は組成物が均一に混合する限りにおいては特に限定されるものではなく、具体的に例示すれば、ベンゼン、トルエン、ヘキサン、ヘプタン等の炭化水素系溶媒、テトラヒドロフラン、１,  ４−ジオキサン、１，３−ジオキソラン、ジエチルエーテル等のエーテル系溶媒、アセトン、メチルエチルケトン、メチルイソブチルケトン等のケトン系溶媒、クロロホルム、塩化メチレン、１,  ２−ジクロロエタン等のハロゲン系溶媒を好適に用いることができる。【０２２０】
溶媒としては、トルエン、テトラヒドロフラン、１，３−ジオキソラン、クロロホルムが好ましい。【０２２１】
使用する溶媒量は適宜設定できるが、用いる硬化性組成物１ｇに対して、０．１〜１０ｍＬ用いるのが望ましい。使用量が少ないと、低粘度化等の溶媒を用いることの効果が得られにくく、また、使用量が多いと、材料に溶剤が残留して熱クラック等の問題となり易く、またコスト的にも不利になり工業的利用価値が低下する。【０２２２】
これらの、溶媒は単独で使用してもよく、２種類以上の混合溶媒として用いることもできる。
（Ｂステージ化）
本発明の組成物は、各成分および添加剤等の配合物をそのまま用いてもよいし、加熱等により部分的に反応（Ｂステージ化）させてから使用してもよい。Ｂステージ化することにより粘度調整が可能であり、トランスファー成形性を調整することもできる。
（半導体装置について）
本発明で言う半導体装置とは、ＩＣ、ＬＳＩ等の集積回路、トランジスター、ダイオード、発光ダイオード等の素子の他、ＣＣＤ等の受光素子等を挙げることができる。
【実施例】
【０２２３】
以下に、本発明の実施例および比較例を示すが、本発明は以下によって限定されるものではない。
（合成例１）
５Ｌの四つ口フラスコに、攪拌装置、滴下漏斗、冷却管をセットした。このフラスコにトルエン１８００ｇ、１，３，５，７−テトラメチルシクロテトラシロキサン１４４０ｇを入れ、１２０℃のオイルバス中で加熱、攪拌した。トリアリルイソシアヌレート２００ｇ、トルエン２００ｇ及び白金ビニルシロキサン錯体のキシレン溶液（白金として３ｗｔ％含有）１．４４ｍｌの混合液を、５０分かけて滴下した。得られた溶液をそのまま６時間加温、攪拌した後、未反応の１，３，５，７−テトラメチルシクロテトラシロキサン及びトルエンを減圧留去した。1Ｈ−ＮＭＲによりこのものは１，３，５，７−テトラメチルシクロテトラシロキサンのＳｉＨ基の一部がトリアリルイソシアヌレートと反応したものであることがわかった（反応物Ａと称する）。また、１，２−ジブロモメタンを内部標準に用いて1Ｈ−ＮＭＲによりＳｉＨ基の含有量を求めたところ、８．０８ｍｍｏｌ／ｇのＳｉＨ基を含有していることがわかった。生成物は混合物であるが、本発明の（Ｂ）成分である下記のものを主成分として含有している。また、本発明の（Ｃ）成分である白金ビニルシロキサン錯体を含有している。【０２２４】
【化３８】
2006057218.tif 000038
【０２２５】
（合成例２）
攪拌機、還流冷却機、モノマー追加口、温度計を備えた４口フラスコに純水３００重量部を入れた。これとは別に、純水１００重量部、ドデシルベンゼンスルホン酸ナトリウム１５％水溶液０．５重量部（固形分）、オクタメチルシクロテトラシロキサン１００重量部、γ−メタクリロキシプロピルメチルジメトキシシラン３重量部からなる混合物をホモジナイザーにて、７０００ｒｐｍで５分間強制乳化した後、一括して加えた。５分間攪拌後、ドデシルベンゼンスルホン酸１０％水溶液１重量部（固形分）を加えて、さらに１５分間攪拌後、系を８０℃に昇温させた。８０℃に到達後、２８０分間撹拌を続けた後、系を２５℃に冷却して、シリコーンゴムコア粒子を含むラテックス溶液を得た。【０２２６】
攪拌機、還流冷却機、窒素吹込口、モノマー追加口、温度計を備えた５口フラスコに、上述のシリコーンゴムコア粒子７０．０重量部（固形分）と純水７００重量部を仕込み、窒素雰囲気下で４０℃に昇温させた。４０℃到達後、ナトリウムホルムアルデヒドスルホキシレート（ＳＦＳ）０．３９重量部と、エチレンジアミン４酢酸２ナトリウム（ＥＤＴＡ）０．００４８重量部、硫酸第一鉄０．００１２重量部を加えた。次にメチルメタクリレート２４重量部、アリルメタクリレート６重量部、クメンハイドロパーオキサイド０．１１重量部の混合物を７５分間かけて滴下し、追加終了後、３０分間攪拌した。さらにナトリウムホルムアルデヒドスルホキシレート（ＳＦＳ）０．０１重量部を加え１５分攪拌した後、クメンハイドロパーオキサイド０．０１重量部（固形部）加えてさらに１時間攪拌することで、架橋されたアクリル樹脂で被覆されたシリコーンゴム粒子（体積平均粒子径０．２４μｍ：ナノトラック粒度分析計ＵＰＡ１５０（日機装株式会社製）を用いて測定した）を含むラテックス溶液を得た。【０２２７】
つづいて、ラテックス溶液を純水で希釈し、固形分濃度を２０％とした後、２．５％塩化カルシウム水溶液４重量部（固形分）を添加して凝固スラリーを得た。凝固スラリーを９５℃まで加熱した後、５０℃まで冷却して脱水後、乾燥させることで架橋されたアクリル樹脂で被覆されたシリコーンゴム粒子の粉体を得た。
（実施例１）
トリアリルイソシアヌレート１７．５ｇ、白金−ジビニルテトラメチルジシロキサン錯体のキシレン溶液（白金３重量％含有）１３０．８ｍｇ、及びほう酸メチル２１７．９ｍｇを混合し、攪拌、脱泡したものをＡ液とした。また、合成例１で調製した反応物Ａ２６．１ｇ、１−エチニルシクロヘキサノール１３０．８ｍｇ、（γ―グリシドキシプロピル）トリメトキシシラン（商品名：Ａ−１８７）１．０９ｇをＢ液とした。その後、Ａ液とＢ液を混合させたものを遊星式攪拌脱泡機にて攪拌・脱泡を行った。さらに、このＡ液・Ｂ液混合物に、合成例２で得られた、架橋されたアクリル樹脂で被覆されたシリコーンゴム粒子４．５２ｇを添加し、スパチュラで混合後、再び遊星式攪拌脱泡機にて攪拌・脱泡を行った。【０２２８】
２枚のガラス板に３ｍｍ厚みのシリコーンゴムシートをスペーサーとしてはさみこんで作製したセルに、この混合液を流し込み、６０℃で６時間、続いて７０℃で１時間、８０℃で１時間、１２０℃で１時間、１５０℃で１時間空気中にて加熱を行い、白色硬質な硬化物を得た。
（比較例１）
トリアリルイソシアヌレート１７．５ｇ、白金−ジビニルテトラメチルジシロキサン錯体のキシレン溶液（白金３重量％含有）１３０．８ｍｇ、及びほう酸メチル２１７．９ｍｇを混合し、攪拌、脱泡したものをＡ液とした。また、合成例１で調製した反応物Ａ２６．１ｇ、１−エチニルシクロヘキサノール１３０．８ｍｇ、（γ―グリシドキシプロピル）トリメトキシシラン（商品名：Ａ−１８７）１．０９ｇをＢ液とした。その後、Ａ液とＢ液を混合させたものを、遊星式攪拌脱泡機にて攪拌・脱泡を行った。【０２２９】
２枚のガラス板に３ｍｍ厚みのシリコーンゴムシートをスペーサーとしてはさみこんで作製したセルに、この混合液を流し込み、６０℃で６時間、続いて７０℃で１時間、８０℃で１時間、１２０℃で１時間、１５０℃で１時間空気中にて加熱を行い、硬質無色透明な硬化物を得た。
（測定例１）
実施例１、比較例１により作製した硬化物は、次のように分析、評価を行った。まず、ガラスセルから作製した硬化物のＴｇと引張貯蔵弾性率を、アイティー計測制御製動的粘弾性測定装置ＤＶＡ−２００により、昇温速度５℃／ｍｉｎで測定した結果を表１に示す。【０２３０】
【表１】
2006057218.tif 000039
【０２３１】
表１からわかるように、シリコーンゴム粒子を混合した実施例１の組成物を硬化させたものでは、３０℃における貯蔵弾性率に有意な低下が確認された。また、ガラス転移温度の低下もほとんど見られなかった。【０２３２】
概して、応力は弾性率とは比例的な関係にあるため、貯蔵弾性率の低下は、モールド樹脂部に生じる応力を低下させることが可能なことを意味しており、このことから、本発明に係る組成物は、高い実装信頼性を有し、冷熱衝撃性に優れることがわかる。
【国際調査報告】
2006057218.tif 000041
2006057218.tif 000042
2006057218.tif 000043
2006057218.tif 000044